(57)【特許請求の範囲】
【請求項１】
下記式（１）で示される疎水性基を共有結合で導入したカルボキシル基を有する多糖類誘導体と塩濃度が５０ｍＭ以上２００ｍＭ以下の１価の塩を含む溶液からなるハイドロゲルであって、その希釈溶液中において平均粒径が１００〜２０００ｎｍの凝集構造を有するハイドロゲル。
【化１】
0005542200.tif 000008
ここで、Ｘは水素原子またはアルカリ金属であり、Ｒ１およびＲ２は、それぞれ独立に、直鎖状または分岐鎖を有する炭素数９〜２１のアルキル基またはアルケニル基である。
【請求項２】
カルボキシル基を有する多糖類がカルボキシメチル基を有する多糖類である請求項１に記載のハイドロゲル。
【請求項３】
カルボキシル基を有する多糖類がカルボキシメチルセルロースである請求項１に記載のハイドロゲル。
【請求項４】
製造工程に７０℃以上１４０℃以下の加熱工程を含む、凝集体の平均粒径が１２０〜１５００ｎｍである請求項１から３のいずれかに記載のハイドロゲル。
【請求項５】
製造工程に１００℃以上、大気圧〜１０気圧の加圧条件下での加熱工程を含む、凝集体の平均粒径が１５０〜１２００ｎｍである請求項１から３のいずれかに記載のハイドロゲル。
【請求項６】
疎水性基の当量が０．２５〜５．０ｍｏｌ％／糖残基である請求項１から５のいずれかに記載のハイドロゲル。
【請求項７】
１価の塩を含む溶液が５０ｍＭ以上２００ｍＭ以下の塩化ナトリウムを含む溶液である請求項１から６のいずれかに記載のハイドロゲル。
【請求項８】
１価の塩を含む溶液がｐＨを６．５以上７．５以下に調整した１２０ｍＭ以上１８０ｍＭ以下の塩化ナトリウムを含む緩衝液であり、凝集体の平均粒径が２００〜１０００ｎｍである請求項１から６のいずれかに記載のハイドロゲル。
【請求項９】
１価の塩を含む溶液がリン酸緩衝生理食塩水である請求項１から６のいずれかに記載のハイドロゲル。
【請求項１０】
多糖類誘導体の濃度が０．３〜３．０重量％である請求項１から９のいずれかに記載のハイドロゲル。
【請求項１１】
請求項１から１０のいずれかに記載のハイドロゲルを、孔径が５μｍ以上の多孔質フィルターでろ過して得られるハイドロゲル。
【請求項１２】
粒子径が１０μｍ以上の不溶性微粒子が１ｍＬあたり３０００個以下、および／または粒子径が２５μｍ以上の不溶性微粒子が１ｍＬあたり３００個以下である請求項１１に記載のハイドロゲル。
【請求項１３】
疎水性基を導入した多糖類誘導体と塩濃度が５０ｍＭ以上２００ｍＭ以下の１価の塩を含む溶液とを含む混合物を調製する工程、およびそれを加熱処理する工程を含む、請求項１から１２のいずれかに記載のハイドロゲルの製造方法。
【請求項１４】
加熱処理をする工程が、７０〜１４０℃で１分間以上３時間以下処理する工程である請求項１３に記載の製造方法。
【請求項１５】
１価の塩を含む溶液が生理食塩水である請求項１３または１４に記載の製造方法。
【請求項１６】
加熱処理後、さらに孔径が５μｍ以上の多孔質フィルターでろ過する工程を含む、請求項１３から１５のいずれかに記載の製造方法。
【発明の詳細な説明】
【技術分野】
【０００１】
本発明は、特定の凝集構造を形成することにより長期安定性を有する多糖類誘導体のハイドロゲルおよびその製造方法に関する。
【背景技術】
【０００２】
化学的に修飾された多糖類は、そのハイドロゲルを形成する特性や生体親和性などの特性から、食品用途、日用品用途、化粧品用途などで広く利用されており、その用途は医療分野にも及んでいる。なかでも多糖類誘導体のハイドロゲルは、創傷部位を湿潤状態に保つ創傷被覆剤や、組織修復のための充填材、外科手術後の癒着を防止する材料、細胞培養の培地、薬物輸送システムの担体などの医療分野への幅広い応用が期待されている。
医療用のハイドロゲルの中で、安全で取り扱い性に優れたハイドロゲルとして、流動性を有するインジェクタブルゲルが望まれている。流動性のあるインジェクタブルゲルは、体内に注射器などを用いて注入することが可能であり、内視鏡手術時でも低侵襲で使用できる医療材料となりうる。
これらのハイドロゲルは製造後、輸送、保管されている間、長期にわたり品質を一定に保つ必要がある。しかしながら、これまでに知られているいくつかの多糖類誘導体のゲルについては、安定性を維持する方法が知られていない。
注射器を用いて注入する場合は医療用注射剤と同等の品質が確保されていることが望ましいが、医療用注射剤として用いる場合、米国薬局方、欧州薬局方、日本薬局方により１０μｍ以上の不溶性微粒子数が規定されている。また安全面から考えても孔径１０μｍ以上の粒子はフィルターろ過により取り除かれていることが必須である。しかしながら、これまでに知られている多糖類誘導体のインジェクタブルゲルは水への溶解度が低いか、または粘度が高いため、不溶性微粒子を除去することが困難であった。
日本出願特開２００６−２９６９１６号公報にはヒアルロン酸とホスファチジルエタノールアミンの反応生成物よりなる癒着防止材が記載され、国際公開ＷＯ２００７／０１５５７９号明細書にはカルボキシメチルセルロースとホスファチジルエタノールアミンの反応生成物よりなる癒着防止材が記載され、国際公開ＷＯ１９９６／０３７５１９号明細書にはヒアルロン酸誘導体の癒着防止材が記載され、国際公開ＷＯ２０１０／０１６６１１号明細書にはカルボキシメチルセルロースとホスファチジルエタノールアミンの反応生成物を生理食塩水に溶解して得られる高粘弾性のハイドロゲルが記載されている。
しかし、いずれの文献でも長期保存安定性については何ら検討されておらず、保存安定性に優れたゲルについては記載も示唆もない。また、後述する異物の存在や、その低減方法についても記載がなく、示唆もされていない。
ハイドロゲルではないが、米国特許第６８６９９３８号明細書には、水溶液状の癒着防止材を調製する過程でカルボキシメチルセルロースとポリエチレンオキサイドを含む溶液をフィルターでろ過することが記載されている。しかしながら、同明細書では後述するフィルターの孔径よりも大幅に粗い、孔径３０μｍ以上のフィルターが使用されており、数μｍ程度の大きさの異物を除くことは達成できていない。
また、日本出願特開２００４−１８７５０号公報には、ヒアルロン酸に「カルボキシル基に結合しうる求核性試薬」を結合させたヒアルロン酸誘導体について、その反応液をアルカリ性とする処理を行うことにより、アルカリ処理前は多孔質フィルター（孔径０．４５μｍ）を通過しなかったヒアルロン酸誘導体水溶液が、アルカリ処理後には多孔質フィルター（孔径０．４５μｍ）を通過するようになることが記載されている。しかし、同公報の手法はアルカリ性の条件下であるから不安定な化合物には用いることができず、またｐＨが中性の水溶液を得るためには最終的にアルカリを中和する必要がある。そして、同公報中には、本明細書で開示している加熱処理によるフィルター通過性の向上については記載されておらず、示唆もされていない。
【発明の開示】
【０００３】
本発明が解決しようとする課題は、長期安定性を有する多糖類誘導体のハイドロゲルを提供することである。
本発明の発明者らは、上記目的のもとで鋭意研究した結果、特定の凝集構造を有するハイドロゲルは長期安定性および良好なフィルターろ過性を有することを見出し、本発明を完成した。
すなわち、本発明は、疎水性基を共有結合で導入したポリアニオン性多糖類誘導体と塩濃度が５０ｍＭ以上２００ｍＭ以下の塩溶液からなるハイドロゲルであって、その希釈溶液中において平均粒径が１００〜２０００ｎｍの凝集構造を有するハイドロゲルである。
また、本発明はかかるハイドロゲルの製造方法であり、具体的には疎水性基を導入したポリアニオン性多糖類誘導体と塩濃度が５０ｍＭ以上２００ｍＭ以下の塩溶液とを含む混合物を調製する工程、およびそれを加熱処理する工程を含む、ハイドロゲルの製造方法である。
本発明のハイドロゲルは長期安定性を有する。そのため、長期にわたり安定な品質の製品を提供することが可能となる。
また、本発明のハイドロゲルはフィルターを用いてろ過することが可能であり、異物が除去された安全性の高いハイドロゲルを提供することが可能となる。
また、アクリルアミドゲル、アガロース、ゼラチンなどの従来用いられてきたハイドロゲルは温度やｐＨを変化させないと形状が変化しない特性をもつのに対し、本発明ハイドロゲルは疎水性相互作用により凝集してハイドロゲルを形成するため、凝集構造を維持したまま溶液状に希釈することができるという特徴を有する。そのため、本発明ハイドロゲルの凝集構造は希釈溶液中の凝集体の粒径をＤＬＳ測定することにより調べることができる。そして、長期安定性およびフィルターろ過性はかかる凝集体の粒径に依存するということを見出した。
本発明において、「その希釈溶液中において平均粒径が１００〜２０００ｎｍの凝集構造を有する」とは、こうした希釈溶液中の凝集体の粒径をＤＬＳ測定したものが１００〜２０００ｎｍであることを意味する。
以下、従来のハイドロゲルと本発明のハイドロゲルとの構造上の相違を概念図により説明する。
図１の左辺は従来のハイドロゲルの概念図である。図１の右辺はそれを分析すべく希釈操作を行った状態であるが、温度やｐＨを変化させないと形状が変化しない特性をもつために希釈によっても網目構造が変化することはなく、そもそもフィルターろ過もできない。
図２の左辺は分子鎖の物理的な絡まりあいによって形成させたゲル状溶液の概念図である。図２の右辺はそれを分析すべく希釈操作を行った状態であるが、希釈により網目構造が解け、凝集体は形成せずに溶液状になる。こうしたゲル状溶液は長期安定性に課題がある。
図３の左辺は、疎水性相互作用により凝集することにより形成された点では本発明のハイドロゲルと同様なハイドロゲルの概念図であるが、凝集構造は不均一である。かかる凝集構造は、希釈溶液中の凝集体の粒径をＤＬＳ測定することにより調べることができる。図３の右辺はそのような分析をすべく希釈操作を行った状態であるが、希釈溶液中の凝集体の粒径は不均一である。
図４の左辺は本発明のハイドロゲルの概念図である。かかるハイドロゲルの凝集構造は均一で安定であり、フィルターろ過性と長期安定性に優れる。図４の右辺はその凝集構造を分析すべく希釈操作を行った状態であるが、凝集体の粒径は均一である。
【図面の簡単な説明】
【０００４】
図１は、化学結合により架橋して得られる従来のハイドロゲルの構造を示す概念図である。
図２は、分子鎖の物理的な絡まりあいによって形成させた従来のハイドロゲルの構造を示す概念図である。
図３は、疎水性相互作用により凝集することにより形成された従来のハイドロゲルの構造を示す概念図である。
図４は、疎水性相互作用により形成された均一な凝集構造をもつ本発明ハイドロゲルの構造を示す概念図である。
図５は、実施例３および比較例２における４０℃一ヶ月保存したときの粘度変化（角速度１０ｒａｄ／ｓｅｃ）を示す図である。
図６は、実施例４におけるフィルター前後の粘弾性測定結果を示す図である。
図７は、比較例３におけるフィルター前後の粘弾性測定結果を示す図である。
図８は、実施例７におけるフィルター前後の不溶性微粒子数変化（サンプル１ｍＬあたり）を示す図である。
図９は、参考例１におけるＤＬＳ測定結果を示す図である。
【発明を実施するための最良の形態】
【０００５】
＜多糖類誘導体＞
本発明のハイドロゲルおよびその製造方法において、多糖類誘導体の原料として用いられる多糖類としては、ポリアニオン性多糖類であれば特に限定されない。具体例としては、ヒアルロン酸、アルギン酸、ペクチン、ポリガラクチュロン酸などの天然多糖類、カルボキシメチルプルラン、カルボキシメチルキチン、カルボキシメチルキトサン、カルボキシメチルマンナン、カルボキシメチルスターチ、カルボキシメチルデキストラン、カルボキシエチルセルロース、カルボキシメチルプルランなどのカルボキシアルキル多糖類、酸化セルロースや酸化でんぷんなどの酸化多糖類、コンドロイチン硫酸、デルマタン硫酸、ヘパリンやヘパラン硫酸など硫酸基を含む多糖類を挙げることができる。そのなかでもカルボキシメチルセルロースやヒアルロン酸が好ましく、特にカルボキシメチルセルロースが好ましい。
原料多糖類の重量平均分子量は特に限定されないが、好ましくは５万ダルトン以上１００万ダルトン以下、より好ましくは５万ダルトン以上５０万ダルトン以下である。
これらポリアニオン性多糖と塩を形成するカチオンにも特に限定はないが、プロトンや金属イオン、具体的にはナトリウム、カリウム、リチウム、カルシウム、マグネシウムなどの金属イオン、有機アンモニウムなどの有機カチオン類が例示できる。これらの中でも、カルボキシメチルセルロースナトリウム塩が目的とする効果を得られやすく好ましい。
ポリアニオン性多糖に導入する疎水基としては特に限定されないが、好ましくはリン酸エステル構造を有するものであり、より好ましくは下記式（１）で示されるホスファチジル基を有するものである。
0005542200.tif 000002
式（１）中、Ｘは水素原子またはアルカリ金属である。Ｒ１およびＲ２は、それぞれ独立に、直鎖状または分岐鎖を有する炭素数９〜２１のアルキル基またはアルケニル基である。
好ましい多糖類誘導体の一例として、下記式（２）の繰り返し単位を有するものが例示できる。
0005542200.tif 000003
式（１）中、Ｒ３、Ｒ４、およびＲ５は、それぞれ独立に、下記式（１−ａ）、（１−ｂ）、および（１−ｃ）からなる群より選ばれる。
0005542200.tif 000004
式（１−ｂ）および式（１−ｃ）中、Ｘは水素原子またはアルカリ金属である。式（１−ｃ）中、Ｒ６およびＲ７は、それぞれ独立に、直鎖状または分岐鎖を有する炭素数９〜２１のアルキル基またはアルケニル基である。
式（１−ａ）で表される置換基の当量および式（１−ｂ）で表される置換基の当量は特に限定されないが、ポリアニオン性多糖類誘導体が５０ｍＭ以上２００ｍＭ以下の塩化ナトリウムを含む塩溶液に溶解する当量であることが好ましい。式（１−ｃ）で表される置換基の当量は、０．２５〜５．０ｍｏｌ％／糖残基であることが好ましい。
式（１−ｂ）および式（１−ｃ）中のＸは水素原子またはアルカリ金属であるが、溶解性の観点から、Ｘはアルカリ金属であることが好ましい。生体内での安全性を考慮すると、より好ましくはナトリウムである。
式（１−ｃ）中のＲ６およびＲ７は、それぞれ独立に、直鎖状または分岐鎖を有する炭素数９〜２１のアルキル基またはアルケニル基であるが、溶解性の観点から、炭素数９〜２１のアルケニル基が好ましく、より好ましくは炭素数１７のアルケニル基である。
＜多糖類誘導体によるハイドロゲル＞
上記多糖類誘導体は、特定条件で塩溶液と混合し、加熱することによりハイドロゲルを形成することができる（かかるハイドロゲルを、以下、単に「ハイドロゲル」と略記することがある）。
用いる塩溶液は塩濃度が５０ｍＭ以上２００ｍＭ以下であり、より好ましくは５０ｍＭ以上２００ｍＭ以下の塩化ナトリウムを含む塩溶液であり、さらに好ましくはｐＨを６．５以上７．５以下に調整した１２０ｍＭ以上１８０ｍＭ以下の塩化ナトリウムを含む緩衝液であり、最も好ましくはリン酸緩衝生理食塩水である。一般的に、高分子は塩強度が増すと塩析の効果により溶解性が減少するが、本発明の方法を用いれば、リン酸緩衝生理食塩水に対しても多糖類誘導体を溶解させて必要な強度を得ることが可能である。
多糖類誘導体の濃度については、水１００重量部に対し、本発明で用いられる多糖類誘導体を０．１〜５．０重量部、好ましくは０．３〜３．０重量部含むことにより、適度な粘弾性を有するハイドロゲルを得ることができる。
通常、いずれのハイドロゲルも、ポリマーの濃度を高めることにより所望のゲル強度を得ることができるが、本発明のハイドロゲルは、水に対して５重量％以下の低いポリマー濃度においても、十分なゲル粘弾性を得ることができる。具体的に好ましいハイドロゲルの物性としては、ハイドロゲルの入った容器を傾けても流れ落ちない程度の粘弾性を有するものであり、スパーテルなどで触ると容易に変形することが可能で、患部に塗布することが容易な状態である。また、かかるハイドロゲルは注射器など細管を有する器具で注入することが可能である。
ハイドロゲルの好ましい粘弾性としては、温度３７℃の条件で、レオメーターとよばれる動的粘弾性測定装置を用い、角速度１０ｒａｄ／ｓｅｃで測定したときの絶対粘度が、０．５〜１００Ｐａ・ｓｅｃが好ましく、さらに好ましくは２〜３０Ｐａ・ｓｅｃである。この範囲が注入型ゲルとしての取り扱い性の良さと体内での滞留性を同時に満足させられる範囲であるが、使用目的により適宜変更できる。
本発明のハイドロゲルの凝集体粒径としては、温度２０℃の条件で、動的光散乱光度計を用い、測定波長５３２．０ｎｍ、多糖類誘導体濃度０．３重量％、検出角度９０．０°としたときの平均粒径が、１００〜２０００ｎｍが好ましく、さらに好ましくは１２０〜１５００ｎｍであり、より好ましくは１５０〜１２００ｎｍであり、最も好ましくは２００〜１０００ｎｍである。この範囲が注入型ゲルとしての取り扱い性の良さと体内での滞留性、さらには長期安定性とフィルターろ過性を満足させられる好適範囲である。
本発明のハイドロゲルを製造する際の加熱温度は７０℃以上１４０℃以下であり、好ましくは１００℃以上１３５℃以下である。
本発明のハイドロゲルを製造する際の加熱時間は、加熱温度に応じてハイドロゲルがろ過可能になるのに要する最短の時間以上であれば特に限定されないが、多糖類誘導体の熱分解を考えると、好ましくは１分以上３時間以内である。なお、かかるハイドロゲルの凝集体の粒径分布は、加熱処理を進めるに従って小さい方向にシフトするが、やがては一定範囲に収束する。
本発明のハイドロゲルを製造する際の加熱時の圧力は、加熱温度に応じて水が沸点に達しない圧力であれば特に限定されないが、好ましくは大気圧〜１０気圧である。
本発明のハイドロゲルは、ろ過が可能である。より具体的には、孔径が５μｍ以上の多孔質フィルターでろ過することができる。これは、加熱処理により、ハイドロゲル中における多糖類誘導体分子の凝集体の平均粒径が小さくなるためと思われる。
一方、本発明のハイドロゲルにおける多糖類誘導体の平均分子量は、加熱によっても減少していないことが確認されている。
本発明の製造方法は、疎水性基を導入したポリアニオン性多糖類誘導体と、塩濃度が５０ｍＭ以上２００ｍＭ以下の塩溶液とを含む混合物を調製する工程、およびそれを加熱処理する工程を含む、ハイドロゲルの製造方法であるが、加熱処理後、さらに孔径が５μｍ以上の多孔質フィルターでろ過する工程を加えることが好ましい。
本発明のハイドロゲルの用途としては、癒着防止材、癒着防止材以外の医療用途（創傷被覆剤・充填材・細胞培養培地・薬物輸送システムの担体など）、ヘアケア製品や肌の保湿剤などの日用品用途、化粧品用途などへの使用が可能である。
【実施例】
【０００６】
（１）実施例および比較例に使用した材料は以下の通りである。
（ｉ）カルボキシメチルセルロースナトリウム（ＣＭＣＮａ：第一工業製薬（株）製）；
Ｐ６０３Ａ（ヒドロキシル基のカルボキシメチル基への置換度０．７、重量平均分子量２５万ダルトン）、ＰＲＳ（ヒドロキシル基のカルボキシメチル基への置換度０．８、重量平均分子量２３万ダルトン）、ＰＭ２５０−Ｌ（ヒドロキシル基のカルボキシメチル基への置換度０．７、粘度平均分子量５４万ダルトン）
（ｉｉ）テトラヒドロフラン（ＴＨＦ：和光純薬工業（株）製）
（ｉｉｉ）Ｌ−α−ジオレオイルホスファチジルエタノールアミン（ＤＯＰＥ：日本油脂（株）製）、
（ｉｖ）１−エチル−３−（３−ジメチルアミノプロピル）カルボジイミド塩酸塩（ＷＳＣ・ＨＣｌ：大阪有機合成（株）製）
（ｖ）３，４−ジヒドロ−３−ヒドロキシ−４−オキソ−１，２，３−ベンゾトリアジン（ＤＨＢＴ：和光純薬工業（株）製）
（ｖｉ）Ｎ−ヒドロキシスクシンイミド（ＨＯＳｕ：和光純薬工業（株）製）
（ｖｉｉ）リン酸緩衝生理食塩水；
塩化ナトリウム（ＮａＣｌ：和光純薬工業（株）製）１３６．９ｍＭ、リン酸二水素ナトリウム（ＮａＨ２ＰＯ４・２Ｈ２Ｏ：和光純薬工業（株）製）２．９２ｍＭ、リン酸水素ナトリウム水和物（Ｎａ２ＨＰＯ４・１２Ｈ２Ｏ：和光純薬工業（株）製）９．０２ｍＭ
（ｖｉｉｉ）リン酸緩衝液；
リン酸二水素ナトリウム２．９２ｍＭ、リン酸水素ナトリウム水和物９．０２ｍＭ
（ｉｘ）ＨＥＰＥＳ緩衝液；
２−［４−（２−ヒドロキシエチル）−１−ピペラジニル］エタンスルホン酸（ＨＥＰＥＳ：ＧＩＢＣＯ製）５０ｍＭ
（２）多糖類誘導体中のホスファチジルエタノールアミン含量の測定
多糖類誘導体中のホスファチジルエタノールアミン含量は、１Ｈ−ＮＭＲスペクトルのピークの積分比から求めた。
（３）ハイドロゲルの長期安定性試験
４０℃での加速試験を行った。調製直後と４０℃保存後のハイドロゲルの粘度を粘弾性測定装置＜ＲＦＳＩＩＩ＞（ティー・エイ・インスツルメント・ジャパン）を用いた測定により求めた。
（４）フィルターろ過前後の粘度測定
ハイドロゲルを詰めたシリンジの先にＰＶＤＦフィルター（孔径５μｍ）を付け、２５℃条件下でシリンジを手で押してろ過し、ろ過前後の粘度を粘弾性測定装置＜ＲＦＳＩＩＩ＞（ティー・エイ・インスツルメント・ジャパン）を用いて測定した。
（５）動的光散乱法による粒径測定
ファイバー光学動的光散乱光度計＜ＦＤＬＳ−３０００＞（大塚電子）を用いて以下の条件にて粒径分布を求めた。
測定条件：測定温度２０℃、測定波長５３２．０ｎｍ、測定濃度０．３重量％、検出角度９０．０°、積算回数１００回、前処理ＰＶＤＦフィルター（孔径５μｍ）ろ過
（６）フィルターろ過前後の糖濃度測定
ハイドロゲルを詰めたシリンジの先にＰＶＤＦフィルター（孔径５μｍ）を付け、２５℃条件下でシリンジを手で押してろ過し、ろ過前後の糖濃度を硫酸アントロン法により定量した。
（７）フィルターろ過前後の不溶性微粒子数測定
ハイドロゲルを詰めたシリンジの先にＰＶＤＦフィルター（孔径５μｍ）を付け、２５℃条件下でシリンジを手で押してろ過し、ろ過前後の不溶性微粒子数を液体用自動微粒子測定器Ｓｙｓｔｅｍ９７０３−１５０（ＨＩＡＣ）を用いて測定した。
（８）多糖類誘導体の分子量の測定
ＣＭＣＮａを１００ｍＭ塩化ナトリウム水溶液に０．０２−０．０５重量％の濃度で溶解させ、ウベローデ粘度計を用いてＣＭＣＮａの固有粘度を測定し、粘度平均分子量を算出した。
［実施例１］
（１）原料合成
ＣＭＣＮａ（ＰＲＳ）３０００ｍｇを水とテトラヒドロフランの１：１（体積比）の混合溶媒に溶解させた。この溶液に、ＤＯＰＥ３４９ｍｇ（０．５０ｍｍｏｌ）、ＷＳＣ・ＨＣｌ  １４３ｍｇ（０．７４ｍｍｏｌ）、およびＤＨＢＴ３２４ｍｇ（１．９８ｍｍｏｌ）を加えた。反応終了後、反応溶液をエタノールに加えることにより多糖類誘導体を析出させ、ろ取した。得られた固体をエタノールで洗浄し、減圧乾燥した。得られた多糖類誘導体のＤＯＰＥによる置換度は１．４７ｍｏｌ％／糖残基であった。
（２）ハイドロゲルの調製
（１）で合成した多糖類誘導体２０ｍｇをリン酸緩衝生理食塩水１９８０ｍｇに溶解し、濃度１．０重量％の溶液を調製した後、１２１℃で２０分間加熱した。
（３）ハイドロゲルの粘度および平均粒径測定
（２）で調製したサンプルについて粘度測定を行ったところ、角速度１０ｒａｄ／ｓｅｃで測定したときの絶対粘度が約７．１Ｐａ・ｓｅｃとなり、粘度が高いハイドロゲルが調製できた。このハイドロゲルをｓａｍｐｌｅ  １とする。このサンプルの希釈溶液について平均粒径を測定したところ、５８０ｎｍであった。
［実施例２］
（１）原料合成
ＣＭＣＮａ（ＰＭ２５０−Ｌ）３０００ｍｇを水とテトラヒドロフランの１：１（体積比）の混合溶媒に溶解させた。この溶液に、ＤＯＰＥ３８４ｍｇ（０．５２ｍｍｏｌ）、ＷＳＣ・ＨＣｌ  ９９ｍｇ（０．５２ｍｍｏｌ）、およびＤＨＢＴ３３７ｍｇ（２．０６ｍｍｏｌ）を加えた。反応終了後、反応溶液をエタノールに加えることにより多糖類誘導体を析出させ、ろ取した。得られた固体をエタノールで洗浄し、減圧乾燥した。得られた多糖類誘導体のＤＯＰＥによる置換度は０．７６ｍｏｌ％／糖残基であった。
（２）ハイドロゲルの調製
（１）で合成した多糖類誘導体２０ｍｇをそれぞれリン酸緩衝生理食塩水１９８０ｍｇに溶解し、濃度１．０重量％の溶液を調製した後、１２１℃で２０分間加熱した。
（３）粘度測定および平均粒径測定
（２）で調製したサンプルについて粘度測定を行ったところ、角速度１０ｒａｄ／ｓｅｃで測定したときの絶対粘度が約１３．１Ｐａ・ｓｅｃとなり、粘度が高いハイドロゲルが調製できた。このハイドロゲルをｓａｍｐｌｅ  ２とする。このサンプルの希釈溶液について平均粒径を測定したところ、１７８９ｎｍであった。
［比較例１］
（１）原料
実施例１および実施例２で合成した多糖類誘導体を用いた。
（２）ハイドロゲルの調製（溶媒として水を用いて調製）
実施例１および実施例２で合成した多糖類誘導体２０ｍｇをそれぞれ水１９８０ｍｇに溶解し、濃度１．０重量％の溶液を調製した後、１２１℃で２０分間加熱した。
（３）粘度測定および平均粒径測定
調製したサンプルについて粘度測定を行ったところ、角速度１０ｒａｄ／ｓｅｃで測定したときの絶対粘度が、実施例１で合成した多糖類誘導体を用いたサンプルは０．１Ｐａ・ｓｅｃ以下、実施例２で合成した多糖類誘導体を用いたサンプルは約０．３Ｐａ・ｓｅｃとなり、どちらもゲル化していなかった。これらのサンプルの希釈溶液について平均粒径を測定したところ、散乱強度不足になり、凝集体を形成していなかった。
［実施例３］
（１）原料
実施例１および実施例２で合成した多糖類誘導体を用いた。
（２）ハイドロゲルの調製
実施例１および実施例２で合成した多糖類誘導体２０ｍｇをそれぞれリン酸緩衝生理食塩水１９８０ｍｇに溶解し、濃度１．０重量％の溶液を調製した後、１２１℃で２０分間加熱した。
（３）長期安定性試験
（２）で調製したサンプルについて調製直後、および４０℃一ヶ月保存後の粘度測定を検討したところ、どちらのサンプルも角速度１０ｒａｄ／ｓｅｃで測定したときの絶対粘度に変化はなかった。結果を図５に示す。
［比較例２］
（１）原料
ＣＭＣＮａ（ＰＭ２５０−Ｌ）３０００ｍｇを水とテトラヒドロフランの１：１（体積比）の混合溶媒に溶解させた。この溶液に、ＤＯＰＥ３５１ｍｇ（０．４７ｍｍｏｌ）、ＷＳＣ・ＨＣｌ  ３９９ｍｇ（２．０８ｍｍｏｌ）、およびＨＯＳｕ２３９ｍｇ（２．０８ｍｍｏｌ）を加えた。反応終了後、反応溶液をエタノールに加えることにより多糖類誘導体を析出させ、ろ取した。得られた固体をエタノールで洗浄し、減圧乾燥した。得られた多糖類誘導体のＤＯＰＥによる置換度は２．３９ｍｏｌ％／糖残基であった。また、同様にしてＤＯＰＥによる置換度２．７９ｍｏｌ％／糖残基の多糖類誘導体を合成した。
（２）ハイドロゲルの調製（溶媒として水を用いて調製）
（１）で合成した多糖類誘導体２０ｍｇを水１９８０ｍｇに溶解し、濃度１．０重量％の溶液を調製した後、１２１℃で２０分間加熱した。
（３）長期安定性試験および平均粒径測定
（２）で調製したサンプルについて調製直後、および４０℃一ヶ月保存後の粘弾性を検討したところ、角速度１０ｒａｄ／ｓｅｃで測定したときの絶対粘度は大幅に変化した。ＤＯＰＥによる置換度が２．３９ｍｏｌ％／糖残基の多糖類誘導体を用いて調製したハイドロゲルをｓａｍｐｌｅ  ３、ＤＯＰＥによる置換度が２．７９ｍｏｌ％／糖残基の多糖類誘導体を用いて調製したハイドロゲルをｓａｍｐｌｅ  ４とした結果を図５に示す。これらのサンプルの調製直後の希釈溶液について平均粒径を測定したところ、散乱強度不足になり、凝集体を形成していなかった。
［実施例４］
（１）原料合成
ＣＭＣＮａ（Ｐ６０３Ａ）３０００ｍｇを水とテトラヒドロフランの１：１（体積比）の混合溶媒に溶解させた。この溶液に、ＤＯＰＥ３８４ｍｇ（０．５２ｍｍｏｌ）、ＷＳＣ・ＨＣｌ  ２４７ｍｇ（１．２９ｍｍｏｌ）、およびＤＨＢＴ３３７ｍｇ（２．０６ｍｍｏｌ）を加えた。反応終了後、反応溶液をエタノールに加えることにより多糖類誘導体を析出させ、ろ取した。得られた固体をエタノールで洗浄し、減圧乾燥した。得られた多糖類誘導体のＤＯＰＥによる置換度は１．３０ｍｏｌ％／糖残基であった。
（２）ハイドロゲルの調製
（１）で合成した多糖類誘導体２０ｍｇをリン酸緩衝生理食塩水１９８０ｍｇに溶解し、濃度１．０重量％の溶液を調製した後、１２１℃で５分間加熱した。
（３）フィルターろ過前後の粘度測定および平均粒径測定
（２）で調製したサンプルについてフィルターろ過前後における粘弾性を検討したところ、フィルターろ過後も粘弾性に変化はみられなかった。結果は図６および表１に示す。このサンプルの希釈溶液について平均粒径を測定したところ、４４６ｎｍであった。
［比較例３］
（１）原料
実施例４で合成した多糖類誘導体を用いた。
（２）ハイドロゲルの調製（加熱処理を行わずに調製）
上記多糖類誘導体２０ｍｇをリン酸緩衝生理食塩水１９８０ｍｇに溶解し、濃度１．０重量％のハイドロゲルを調製した。
（３）フィルターろ過前後の粘度測定および平均粒径測定
（２）で調製したサンプルについてフィルターろ過前後における粘弾性を検討したところ、フィルターろ過前後で粘弾性が大幅に変化した。結果は図７および表１に示す。
このサンプルの希釈溶液について平均粒径を測定したところ、２８２０ｎｍであった。
【表１】
0005542200.tif 000005
［実施例５］
（１）原料
ＣＭＣＮａ（Ｐ６０３Ａ）を用いた。
（２）ハイドロゲル希釈溶液の調製
ＣＭＣＮａ（Ｐ６０３Ａ）２０ｍｇをリン酸緩衝生理食塩水１９８０ｍｇに溶解し、濃度１．０重量％の溶液を調製した。この溶液を１２１℃で２０分間加熱を行ったものと行っていないものを用意した。それぞれを１００ｍＭ塩化ナトリウム水溶液で希釈し、０．０５〜０．０２重量％の溶液を調製した。
（３）多糖類誘導体の分子量の測定
加熱処理を行ったものと行っていないものについて固有粘度から粘度平均分子量を測定した。その結果、加熱処理を行ったものの粘度平均分子量は１０．５万ダルトンとなり、加熱処理を行っていないものの粘度平均分子量１１．５万とほぼ等しくなったことから、加熱処理により多糖類誘導体の分子量が変化しないことが分かった。
［実施例６］
（１）原料合成
ＣＭＣＮａ（ＰＲＳ）３０００ｍｇを水とテトラヒドロフランの１：１（体積比）の混合溶媒に溶解させた。この溶液に、ＤＯＰＥ３４９ｍｇ（０．４７ｍｍｏｌ）、ＷＳＣ・ＨＣｌ  ９９ｍｇ（０．５２ｍｍｏｌ）、およびＤＨＢＴ３３７ｍｇ（２．０６ｍｍｏｌ）を加えた。反応終了後、反応溶液をエタノールに加えることにより多糖類誘導体を析出させ、ろ取した。得られた固体をエタノールで洗浄し、減圧乾燥した。得られた多糖類誘導体のＤＯＰＥによる置換度は１．５７ｍｏｌ％／糖残基であった。同様にして、１．０７ｍｏｌ％／糖の多糖類誘導体を合成した。
（２）ハイドロゲルの調製
（１）で合成した多糖類誘導体２０ｍｇをリン酸緩衝生理食塩水１９８０ｍｇに溶解し、濃度１．０重量％の溶液を調製した後、１２１℃で５分間加熱した。ＰＶＤＦフィルター（孔径５μｍ）にてろ過した。
（３）フィルターろ過前後の糖濃度測定および平均粒径測定
（２）で調製したサンプルについてフィルターろ過前後における糖濃度を検討したところ、フィルターろ過前後における被検物中の糖濃度に変化はみられなかった。結果を表２に示す。これのサンプルの希釈溶液について平均粒径を測定したところ、ＤＯＰＥによる置換度が１．０７ｍｏｌ％／糖残基のサンプルは２２４ｎｍ、１．５７ｍｏｌ％／糖残基のサンプルは６４８ｎｍであった。
【表２】
0005542200.tif 000006
［実施例７］
（１）ハイドロゲル
実施例６で調製したサンプルを用いた。
（２）フィルターろ過前後の不溶性微粒子数測定
（１）のサンプル１ｍＬについて、フィルターろ過前後における１０μｍ以上、および２５μｍ以上の不溶性微粒子数を検討した。その結果、対照物質に比べ被検物の１０μｍ以上、および２５μｍ以上の不溶性微粒子数は２分の１から２０分の１減少した。結果を図８に示す。
［実施例８］
（１）原料合成
ＣＭＣＮａ（ＰＲＳ）３０００ｍｇを水とテトラヒドロフランの１：１（体積比）の混合溶媒に溶解させた。この溶液に、ＤＯＰＥ３４９ｍｇ（０．５０ｍｍｏｌ）、ＷＳＣ・ＨＣｌ  １４３ｍｇ（０．７４ｍｍｏｌ）、およびＤＨＢＴ３２４ｍｇ（１．９８ｍｍｏｌ）を加えた。反応終了後、反応溶液をエタノールに加えることにより多糖類誘導体を析出させ、ろ取した。得られた固体をエタノールで洗浄し、減圧乾燥した。得られた多糖類誘導体のＤＯＰＥによる置換度は１．４４ｍｏｌ％／糖残基であった。
（２）ハイドロゲルの調製
（１）で合成した多糖類誘導体２０ｍｇを、２００ｍＭ塩化ナトリウムを含むリン酸緩衝液１９８０ｍｇに溶解し、濃度１．０重量％の溶液を調製した後、１２１℃で５分間加熱した。ＰＶＤＦフィルター（孔径５μｍ）にてろ過し、さらに１２１℃で２０分間加熱した。
（３）フィルターろ過前後の粘度測定および平均粒径測定
（２）で調製したサンプルについてフィルターろ過前後における粘弾性を検討したところ、フィルターろ過後も角速度１０ｒａｄ／ｓｅｃで測定したときの絶対粘度に変化はみられなかった。結果は表３に示す。このサンプルの希釈溶液について平均粒径を測定したところ、６２０ｎｍであった。
（４）長期安定性試験
（２）で調製したサンプルについて調製直後、および４０℃一ヶ月保存後の粘弾性を検討したところ、角速度１０ｒａｄ／ｓｅｃで測定したときの絶対粘度に変化はなかった。結果を表３に示す。
［実施例９］
（１）原料
実施例８で合成した多糖類誘導体を用いた。
（２）ハイドロゲルの調製
上記多糖類誘導体２０ｍｇを、１３７ｍＭ塩化ナトリウムを含むＨＥＰＥＳ緩衝液１９８０ｍｇに溶解し、濃度１．０重量％の溶液を調製した後、１２１℃で５分間加熱した。ＰＶＤＦフィルター（孔径５μｍ）にてろ過し、さらに１２１℃で２０分間加熱した。
（３）フィルターろ過前後の粘度測定および平均粒径測定
（２）で調製したサンプルについてフィルターろ過前後における粘弾性を検討したところ、フィルターろ過後も角速度１０ｒａｄ／ｓｅｃで測定したときの絶対粘度に変化はみられなかった。結果は表３に示す。このサンプルの希釈溶液について平均粒径を測定したところ、８８７ｎｍであった。
（４）長期安定性試験
（２）で調製したサンプルについて調製直後、および４０℃一ヶ月保存後の粘弾性を検討したところ、角速度１０ｒａｄ／ｓｅｃで測定したときの絶対粘度に変化はなかった。結果を表３に示す。
【表３】
0005542200.tif 000007
［比較例４］
（１）原料
実施例８で合成した多糖類誘導体を用いた。
（２）ハイドロゲルの調製（溶媒としてリン酸緩衝液を用いて調製）
上記多糖類誘導体２０ｍｇをリン酸緩衝液１９８０ｍｇに溶解し、濃度１．０重量％の溶液を調製した後、１２１℃で５分間加熱した。ＰＶＤＦフィルター（孔径５μｍ）にてろ過し、さらに１２１℃で２０分間加熱した。
（３）粘度測定および平均粒径測定
（２）で調製したサンプルについて粘弾性を検討したところ、角速度１０ｒａｄ／ｓｅｃで測定したときの絶対粘度が、約０．１Ｐａ・ｓｅｃ以下となり、ゲル化していなかった。このサンプルの希釈溶液について平均粒径を測定したところ、散乱強度不足になり、凝集体を形成していなかった。
［比較例５］
（１）原料
実施例９で合成した多糖類誘導体を用いた。
（２）ハイドロゲルの調製（溶媒としてＨＥＰＥＳ緩衝液を用いて調製）
上記多糖類誘導体２０ｍｇをＨＥＰＥＳ緩衝液１９８０ｍｇに溶解し、濃度１．０重量％の溶液を調製した後、１２１℃で５分間加熱した。ＰＶＤＦフィルター（孔径５μｍ）にてろ過し、さらに１２１℃で２０分間加熱した。
（３）粘度測定および平均粒径測定
（２）で調製したサンプルについて粘弾性を検討したところ、角速度１０ｒａｄ／ｓｅｃで測定したときの絶対粘度が約０．３Ｐａ・ｓｅｃとなり、ゲル化していなかった。このサンプルの希釈溶液について平均粒径を測定したところ、散乱強度不足になり、凝集体を形成していなかった。
［参考例１］
（１）原料
実施例４で合成した多糖類誘導体を用いた。
（２）ハイドロゲルの調製
上記多糖類誘導体２０ｍｇをリン酸緩衝生理食塩水１９８０ｍｇに溶解し、濃度１．０重量％の溶液を調製した後、１２１℃で２０分間加熱することを３回繰り返した。
（３）ＤＬＳ測定
（２）で調製したサンプルについてＤＬＳ測定を行った。結果は図９に示す。１２１℃で２０分間処理を１回行うと粒径分布が小さくなる方向にシフトするが、さらに同じ処理を繰り返しても粒径分布の変化は少なくなり、一定範囲に収束することがわかる。
【産業上の利用可能性】
【０００７】
本発明のハイドロゲルは、例えば癒着防止材やＤＤＳ担体などの医用品として用いられる。
【図１】
0005542200.tif 000009
【図２】
0005542200.tif 000010
【図３】
0005542200.tif 000011
【図４】
0005542200.tif 000012
【図５】
0005542200.tif 000013
【図６】
0005542200.tif 000014
【図７】
0005542200.tif 000015
【図８】
0005542200.tif 000016
【図９】
0005542200.tif 000017